(57)【要約】【課題】  青色領域の発光を有する、新規なシロール化合物を提供することである。【解決手段】  式（Ｉ）：2010064976.tif 000031  Ｒ１は、互いに独立して、アルキル、アリール又はアラルキルであり、  Ｒ２は、互いに独立して、アルキルであり、  Ｒ３は、互いに独立して、水素、ハロゲン又は−ＳｉＨ（Ｒ１）２であるか、あるいは２個のＲ３は一緒になって、＞Ｓｉ（Ｒ１）2（ここで、Ｒ１は、互いに独立して、上記と同義である）を形成している）で示されるシロール化合物である。【選択図】    なし【特許請求の範囲】
【請求項１】
式（Ｉ）：
【化１】
2010064976.tif 000025
（式中、
Ｒ１は、互いに独立して、アルキル、アリール又はアラルキルであり、
Ｒ２は、互いに独立して、アルキルであり、
Ｒ３は、互いに独立して、水素、ハロゲン又は−ＳｉＨ（Ｒ１）２であるか、あるいは２個のＲ３は一緒になって、＞Ｓｉ（Ｒ１）2（ここで、Ｒ１は、互いに独立して、上記と同義である）を形成している）で示されるシロール化合物。
【請求項２】
式（II）：
【化２】
2010064976.tif 000026
（式中、Ｒ１及びＲ２は、請求項１と同義である）で示される、請求項１記載のシロール化合物。
【請求項３】
式（III）：
【化３】
2010064976.tif 000027
（式中、Ｒ１及びＲ２は、請求項１と同義である）で示される、請求項１記載のシロール化合物。
【請求項４】
請求項２記載の式（II）で示されるシロール化合物の製造方法であって、式（v）：
【化４】
2010064976.tif 000028
（式中、Ｒ１及びＲ２は、請求項１と同義である）で示される化合物を、塩基の存在下で、脱ヒドリド剤を作用させて、所望であれば、精製して、式（II）で示されるシロール化合物を得る工程を含む方法。
【請求項５】
請求項２記載の式（II）で示される化合物の製造方法であって、式（via）及び（vib）：
【化５】
2010064976.tif 000029
（式中、Ｒ１及びＲ２は、請求項１と同義である）で示される化合物の混合物を、塩基存在下で、脱ヒドリド剤で処理した後、所望であれば、精製して、式（II）で示されるシロール化合物を得る工程を含む方法。
【請求項６】
請求項３記載の式（III）で示される化合物の製造方法であって、式（vic）
【化６】
2010064976.tif 000030
（式中、Ｒ１及びＲ２は、請求項１と同義である）で示される化合物を、塩基の存在下で、脱ヒドリド剤で処理した後、所望であれば、精製して、式（III）で示される化合物を得る工程を含む方法。
【請求項７】
一対の電極間に、少なくとも有機発光層を挟持する有機エレクトロルミネッセンス素子であって、請求項１〜３のいずれか１項記載のシロール化合物を含有する有機エレクトロルミネッセンス素子。
【請求項８】
請求項１〜３のいずれか１項記載のシロール化合物を有機発光層に含有する、請求項７記載の有機エレクトロルミネッセンス素子。
【請求項９】
請求項７又は８記載の有機エレクトロルミネッセンス素子を備えた表示装置。
【発明の詳細な説明】
【技術分野】
【０００１】
本発明は、新規なシロール化合物及びその製造方法、並びに新規なシロール化合物を用いた有機エレクトロルミネッセンス素子（以下「有機ＥＬ素子」という）及び表示装置に関する。
【背景技術】
【０００２】
有機ＥＬ素子を用いた表示装置において、フルカラー表示を実現するために、青、緑、赤の各色に発光する発光材料に関して、種々の検討がなされている。しかしながら、青色領域の発光には、励起に高いエネルギーを必要とすることもあり、色純度、発光寿命に優れた青色発光材料の開発が待たれているのが実情である。
【０００３】
一方、含ケイ素π共役化合物であるシロール化合物は、電子輸送性のよい発光材料として期待されているが、合成上の問題もあり、２，５-ジアリールシロール誘導体、ラダー型ジベンゾシロール、スピロ型ジベンゾシロールといった例が報告されるにとどまっていた（非特許文献１〜３参照）。
【非特許文献１】Uchida et.al., Chem Mater. 2001, 13, 2680-2683
【非特許文献２】Lee et.al., J. Am.Chem.Soc. 2005, 127, 9071-9078
【非特許文献３】Matsuda et.al., M. Org. Lett. 2007, 9, 133-136
【発明の開示】
【発明が解決しようとする課題】
【０００４】
本発明の目的は、青色領域の発光を有する、新規なシロール化合物を提供すること、また、その製造方法を提供することである。さらに、本発明の目的は、新規なシロール化合物を用いた有機ＥＬ素子及び表示装置を提供することである。
【０００５】
本発明者らは、前記課題を解決するために種々検討を重ねた結果、フリーデル・クラフツ型シリル化反応を活用した環化反応により、新規なシロール化合物の合成が可能であること、さらに、この新規なシロール化合物が、青色領域で発光を有し、有機ＥＬ素子の青色発光材料として有用であることを見出し、本発明を完成させるに至った。
【課題を解決するための手段】
【０００６】
本発明は、式（Ｉ）：
【化７】
2010064976.tif 000002
（式中、
Ｒ１は、互いに独立して、アルキル、アリール又はアラルキルであり、
Ｒ２は、互いに独立して、アルキルであり、
Ｒ３は、互いに独立して、水素、ハロゲン又は−ＳｉＨ（Ｒ１）２であるか、あるいは２個のＲ３は一緒になって、＞Ｓｉ（Ｒ１）2（ここで、Ｒ１は、互いに独立して、上記と同義である）を形成している）で示されるシロール化合物に関する。
【０００７】
また、本発明は、式（II）：
【化８】
2010064976.tif 000003
（式中、Ｒ１及びＲ２は、上記と同義である）で示されるシロール化合物、及びその製造方法であって、式（v）：
【化９】
2010064976.tif 000004
（式中、Ｒ１及びＲ２は、請求項１と同義である）で示される化合物を、塩基の存在下で、脱ヒドリド剤を作用させて、所望であれば、精製して、式（II）で示されるシロール化合物を得る工程を含む方法、又は式（via）及び（vib）：
【化１０】
2010064976.tif 000005
（式中、Ｒ１及びＲ２は、上記と同義である）で示される化合物の混合物を、塩基存在下で、脱ヒドリド剤で処理した後、所望であれば、精製して、式（II）で示されるシロール化合物を得る工程を含む方法に関する。
【０００８】
さらに、式（III）：
【化１１】
2010064976.tif 000006
（式中、Ｒ１及びＲ２は、上記と同義である）で示されるシロール化合物、及びその製造方法であって、式（vic）
【化１２】
2010064976.tif 000007
（式中、Ｒ１及びＲ２は、上記と同義である）で示される化合物を、塩基の存在下で、脱ヒドリド剤で処理した後、所望であれば、精製して、式（III）で示される化合物を得る工程を含む方法に関する。
【０００９】
さらに、本発明は、一対の電極間に、少なくとも有機発光層を挟持する有機ＥＬ素子であって、上記のいずれかのシロール化合物を含有する有機ＥＬ素子に関し、シロール化合物を有機発光層に含有するこの有機エレクトロルミネッセンス素子に関する。また、本発明は、上記の有機ＥＬ素子を備えた表示装置に関する。
【発明の効果】
【００１０】
本発明のシロール化合物は、可視光領域に強い吸収をもたず、物質の透過性が高いことに加え、青色領域に発光を有する。また、本発明のシロール化合物は、トリフェニレンという二次元的に広がったπ共役系にシロール骨格が縮環しているため、フロンティア軌道が分子全体に広く局在化でき、電化を帯びた励起種が安定に存在することができるので、電気化学的にも安定である。このように、本発明のシロール化合物は、有機ＥＬ素子の青色発光材料として理想的である。なお、本発明のシロール化合物の製造方法によれば、フリーデル・クラフツ型シリル化反応を活用した環化反応によって、高価な遷移金属系触媒を用いることなく、本発明のシロール化合物を簡便に合成にできるため、製造方法自体も有用性が高い。
【発明を実施するための最良の形態】
【００１１】
本発明のシロール化合物は、式（Ｉ）：
【化１３】
2010064976.tif 000008
【００１２】
（式中、
Ｒ１は、互いに独立して、アルキル、アリール又はアラルキルであり、
Ｒ２は、互いに独立して、アルキルであり、
Ｒ３は、互いに独立して、水素、ハロゲン又は−ＳｉＨ（Ｒ１）２であるか、あるいは２個のＲ３は一緒になって、＞Ｓｉ（Ｒ１）2（ここで、Ｒ１は、互いに独立して、上記の定義のとおりである）を形成している）で示される。
【００１３】
Ｒ１は、好ましくは、同一である。アルキルとしては、分岐状又は直鎖状のＣ１−Ｃ８アルキルが挙げられ、例えば分岐状又は直鎖状のＣ１−Ｃ６アルキルであり、メチル、エチル、ｎ−プロピル、イソプロピル、ｎ−ブチル、イソブチル、ｓｅｃ−ブチル、ｔｅｒｔ−ブチルなどである。アリールとしては、非置換又は置換フェニルが挙げられ、置換フェニルの置換基としては、分岐状又は直鎖状のＣ１−Ｃ４アルキル（例えば、メチル、エチルである）、分岐状又は直鎖状のＣ１−Ｃ４アルコキシ（例えば、メトキシ、エトキシである）が挙げられる。アラルキルとしては、分岐状又は直鎖状のＣ１−Ｃ４アルキルにフェニルが置換したものが挙げられ、具体的にはベンジルが挙げられる。Ｒ１は、好ましくは、フェニルである。
【００１４】
Ｒ２は、好ましくは、同一である。アルキルとしては、分岐状又は直鎖状のＣ１−Ｃ１２アルキルが挙げられ、例えば分岐状又は直鎖状のＣ１−Ｃ８アルキルであり、メチル、エチル、ｎ−プロピル、イソプロピル、ｎ−ブチル、イソブチル、ｓｅｃ−ブチル、ｔｅｒｔ−ブチル、分岐状又は直鎖状のペンチル、ヘキシル、ヘプチル、オクチルである。Ｒ２は、好ましくは、分岐状又は直鎖状のＣ３−Ｃ６アルキルであり、特に分岐状又は直鎖状のブチルである。
【００１５】
Ｒ３に関して、ハロゲンとしては、クロロ、ブロモが挙げられ、好ましくはブロモである。Ｒ３が、−ＳｉＨ（Ｒ１）２であるか、あるいは２個のＲ３は一緒になって、＞Ｓｉ（Ｒ１）2の場合に関して、Ｒ１は、上記のとおりである。
【００１６】
好ましくは、２個のＲ３が一緒になって、＞Ｓｉ（Ｒ１）2を形成したシロール化合物であり、式（II）：
【００１７】
【化１４】
2010064976.tif 000009
【００１８】
（式中、
Ｒ１は、互いに独立して、アルキル、アリール又はアラルキルであり、
Ｒ２は、互いに独立して、アルキルである）で示される。例えば、式（11）：
【００１９】
【化１５】
2010064976.tif 000010
【００２０】
で示されるシロール化合物が挙げられる。
【００２１】
また、好ましくは、２個のＲ３がいずれも水素であるシロール化合物であり、式（III）：
【化１６】
2010064976.tif 000011
【００２２】
（式中、
Ｒ１は、互いに独立して、アルキル、アリール又はアラルキルであり、
Ｒ２は、互いに独立して、アルキルである）で示される。例えば、式（12）：
【００２３】
【化１７】
2010064976.tif 000012
【００２４】
で示されるシロール化合物が挙げられる。
【００２５】
本発明のシロール化合物は、フリーデル・クラフツ型シリル化反応を活用した環化反応により、得ることができる。この環化反応は、以下のモデル系により表すことができる。
【００２６】
【化１８】
2010064976.tif 000013
【００２７】
上記の環化反応は、溶媒中、塩基の存在下で、０℃から溶媒の還流温度までの温度範囲、好ましくは１０〜４０℃で、環化させようとする化合物に脱ヒドリド剤を作用させることにより行うことができる。
【００２８】
脱ヒドリド剤としては、トリチルカチオン（Ｐｈ３Ｃ＋）を発生させるルイス酸が好ましく、例えば、Ｐｈ３ＣＢ（Ｃ６Ｆ５）４、Ｐｈ３ＣＣｌＯ４、Ｐｈ３ＣＢＰｈ４、Ｐｈ３ＣＯＳＯ２ＣＦ３などが挙げられる。対アニオンの反応性の低さの点から、Ｐｈ３ＣＢ（Ｃ６Ｆ５）４が好ましい。脱ヒドリド剤は、環化させようとする化合物のヒドロシリル基１モルに対して、１〜１．５モルの量で用いることが好ましい。
【００２９】
塩基としては、環化におけるプロトン捕捉能の点から、ピリジン及び置換ピリジンが好ましく、２，６−ルチジン、ピリジンなどが挙げられる。中間種であるシリルカチオンへの配位能の低さの点から、２，６−ルチジンが好ましい。塩基は、環化させようとする化合物のヒドロシリル基１モルに対して、１〜１．５モルの量で用いることが好ましい。
【００３０】
溶媒は、反応に不活性な有機溶媒であればよく、ジクロロメタン、クロロホルム、二硫化炭素などが挙げられる。
【００３１】
具体的には、下記のスキームに基いて、式（II）及び式(III)のシロール化合物を得ることができる。スキーム１は、フリーデル・クラフツ型シリル化反応を活用した環化反応を２段階で行うプロセスであり、スキーム２は、フリーデル・クラフツ型シリル化反応を活用した環化反応を１段階で行うプロセスである。
【００３２】
スキーム１：２段階プロセス
【化１９】
2010064976.tif 000014
【００３３】
スキーム２：１段階プロセス
【化２０】
2010064976.tif 000015
【００３４】
スキーム１、２の出発物質であるトリフェニレン誘導体（ｉ）からのトリブロモ体（（iiａ）及び（iiｂ））を調製する方法は、J.Mater.Chem., 1997、7(4)、601-605に基いて行うことができ、スキーム中の方法は、適宜、変更することができる。
【００３５】
スキーム１、２中のブロモをヒドロシリル化する方法は公知であり、例えば、ｎ−ブチルリチウムを用いてリチオ化した後、(Ｒ１)２ＳｉＣｌ２を反応させた後、クロロを水素化アルミニウムリチウムで還元するか、リチオ化した後、(Ｒ１)２ＳｉＨ２を反応させることができる。スキーム中の方法は、適宜、変更することができる。
【００３６】
スキーム１、２における環化反応は、溶媒中、塩基の存在下で、０℃から溶媒の還流温度までの温度範囲、好ましくは１０〜４０℃で、環化させようとする化合物に脱ヒドリド剤を作用させることにより行うことができる。脱ヒドリド剤、塩基、溶媒等の条件については、上記のとおりである。脱ヒドリド剤としては、例えば、Ｐｈ３ＣＢ（Ｃ６Ｆ５）４、Ｐｈ３ＣＣｌＯ４、Ｐｈ３ＣＢＰｈ４、Ｐｈ３ＣＯＳＯ２ＣＦ３などが挙げられ、環化させようとする化合物のヒドロシリル基１モルに対して、１〜１．５モルの量で用いることが好ましい。また、塩基としては、例えば、２，６−ルチジンなどが挙げられ、環化させようとする化合物のヒドロシリル基１モルに対して、１〜１．５モルの量で用いることが好ましい。溶媒は、反応に不活性な有機溶媒であればよく、ジクロロメタン、クロロホルム、二硫化炭素などが挙げられる。
【００３７】
スキーム１、２により得られる式（II）及び（III）のシロール化合物は、クロマトグラフィー等の公知の手段を用いて、それぞれ精製することができる。式（II）の化合物を収率よく得るためには、スキーム１の方が有利である。
【００３８】
スキーム２で生成した式（vic）の化合物を、同様に、溶媒中、塩基の存在下で、脱ヒドリド剤を作用させて、式（III）のシロール化合物を得ることができる。下記スキーム３により得られる（III）のシロール化合物は、クロマトグラフィー等の公知の手段を用いて、精製することができる。
【００３９】
スキーム３：
【化２１】
2010064976.tif 000016
【００４０】
また、本発明は、一対の電極間に、少なくとも有機発光層を挟持する有機エレクトロルミネッセンス素子であって、本発明のシロール化合物を含有する有機エレクトロルミネッセンス素子に関する。本発明のシロール化合物を有機発光層に含有させて、発光材料として使用することが好ましい。有機発光層には、必要に応じて、本発明のシロール化合物に加えて、公知の発光材料、ドーピング材料、正孔注入材料、電子注入材料等を含有することができる。
【００４１】
有機ＥＬ素子の構成材料、構造、製造方法については、特に限定されず、公知の構成材料、構造、製造方法を使用することができる。
【００４２】
本発明の有機ＥＬ素子は、フラットパネルディスプレイをはじめとする表示装置に利用することができる。
【実施例】
【００４３】
以下に実施例を挙げて本発明をさらに詳細に説明するが、本発明はこれらの実施例に限定されるものではない。
【００４４】
実施例１：化合物11及び化合物12の合成例１（スキーム１）
【化２２】
2010064976.tif 000017
【００４５】
工程１：化合物13a及び化合物13bの混合物の合成
【化２３】
2010064976.tif 000018
【００４６】
2,3,6,7,11,12−ヘキサｎ−ブトキシトリフェニレン2.33 g (3.53 mmol)の塩化メチレン溶液 (100 mL)に対し、臭素900 μL (17.7 mmol)を室温で滴下した。室温で1.5時間撹拌した後、亜硫酸ナトリウム水溶液で反応を停止し、水層を塩化メチレンで抽出した。有機層を無水硫酸マグネシウムで乾燥した後、硫酸マグネシウムをろ別し、減圧下溶媒を留去した。得られた暗緑色の液体をシリカゲルカラムクロマトグラフィー（溶媒;へキサン:CHCl3 = 1:1）で分離し、化合物13aと化合物13bの混合物を1.16 g得た（収率32%）。
【００４７】
工程２：化合物15の合成
【化２４】
2010064976.tif 000019
【００４８】
上記で得られた化合物13aと化合物13bの混合物（500 mg, 0.56 mmol）をTHF（40 mL）に溶解させ、-78℃においてn-BuLiのヘキサン溶液（1.6 M, 700 μL, 1.1 mmol）を滴下した。-78℃で1時間撹拌した後、Ph2SiCl2（1 mL, 4.8 mmol）を滴下し、室温で14時間撹拌した。この反応溶液にLiAlH4（400 mg, 10.5 mmol）を加え、３時間加熱還流した。反応溶液を室温まで冷却し、氷水に注ぎ、水層をクロロホルムで抽出した。有機層を無水硫酸マグネシウムで乾燥した後、硫酸マグネシウムをろ別し、減圧下溶媒を留去した。得られた淡黄色の液体をシリカゲルカラムクロマトグラフィー（溶媒; ヘキサン:CHCl3 = 1:1）で分離し、化合物14を489 mg得た。化合物14は、化合物13a及び13bの混合物において分子中の臭素２個がPh2SiH基で置き換わった化合物と、分離不可能な副生物との混合物であったが、さらに精製することなく次の反応に用いた。
【００４９】
化合物14（300 mg, <0.3 mmol）と2,6-ルチジン（70μL, 0.60 mmol）を乾燥塩化メチレン3 mlに溶解させ、これにPh3CB(C6F5)4（553 mg, 0.60 mmol）の乾燥塩化メチレン溶液（3 mL）を滴下し、室温で16時間撹拌した。亜硫酸ナトリウム水溶液を加えて反応を停止し、塩化メチレンで抽出した。有機層を無水硫酸マグネシウムで乾燥した後、硫酸マグネシウムをろ別し、減圧下溶媒を留去した。得られた緑褐色の液体をシリカゲルカラムクロマトグラフィー（溶媒; ヘキサン:CHCl3 = 5:4）で分離し、化合物15を133 mg得た。（工程２の収率31%）
【００５０】
化合物15：無色の固体。
1H NMR (500 MHz, CDCl3) δ0.67 (t, 3JHH = 7.5 Hz, 6H), 0.71-0.76 (m, 6H), 1.00 (t, 3JHH = 7.5 Hz, 6H), 1.07-1.18 (m, 8H), 1.29-1.50 (m, 8H), 1.52-1.60 (m, 4H), 1.83-1.92 (m, 4H), 3.73-3.84 (m, 8H), 4.07 (t, 3JHH = 7.0 Hz, 2H), 4.19 (t, 3JHH = 7.0 Hz, 2H), 7.28-7.41 (m, 12H), 7.82-7.85 (m, 8H), 9.58 (s, 1H).
【００５１】
工程３：化合物16の合成
【化２５】
2010064976.tif 000020
【００５２】
上記で得られた化合物15（200 mg, 0.18 mmol）をジエチルエーテル15 mLに溶解させ、-78℃に冷却した。この溶液に-78℃でt-BuLiのペンタン溶液（2.2 M, 170μL, 0.36 mmol）を滴下し、-78℃で30分撹拌した後、Ph2SiH2（300μL, 1.8 mmol）を滴下した。反応溶液を室温で１時間撹拌した後、19時間加熱還流した。反応溶液を室温まで冷却し、水を加えて反応を停止し、水層をジエチルエーテルで抽出した。有機層を無水硫酸マグネシウムで乾燥した後、硫酸マグネシウムをろ別し、減圧下溶媒を留去した。得られた淡黄色の固体をシリカゲルカラムクロマトグラフィー（溶媒; ヘキサン:CHCl3 = 1:1）で分離し、化合物16を113 mg得た。（工程３の収率51％）
【００５３】
化合物16：無色の固体。
1H NMR (500 MHz, CDCl3) δ0.65-0.73 (m, 15H), 0.82 (t, 3JHH = 7.4 Hz, 3H), 0.93-1.04 (m, 4H), 1.11-1.14 (m, 6H), 1.22-1.32 (m, 6H), 1.34 (sept, 3JHH = 7.4 Hz, 2H), 1.42-1.54 (m, 6H), 3.31 (t, 3JHH = 7.0 Hz, 2H), 3.56 (t, 3JHH = 7.1 Hz, 2H), 3.68 (t, 3JHH = 7.1 Hz, 2H), 3.73 (t, 3JHH = 6.9 Hz, 2H), 3.77 (t, 3JHH = 7.0 Hz, 2H), 3.85 (t, 3JHH = 6.8 Hz, 2H), 5.99 (s, 1H), 7.30-7.42 (m, 19H), 7.69-7.72 (m, 4H), 7.86 (t, 4JHH = 7.7 Hz, 8H).
【００５４】
工程４：化合物11、12の合成
【化２６】
2010064976.tif 000021
【００５５】
化合物16（110 mg, 0.091 mmol）と2,6-ルチジン（11μL, 0.091 mmol）を脱水塩化メチレン2 mlに溶解させ、これにPh3CB(C6F5)4（84 mg, 0.091 mmol）の脱水塩化メチレン溶液（2 mL）を滴下し、室温で16時間撹拌した。亜硫酸ナトリウム水溶液を加えて反応を停止し、塩化メチレンで抽出した。有機層を無水硫酸マグネシウムで乾燥した後、硫酸マグネシウムをろ別し、減圧下溶媒を留去した。得られた淡黄色の固体をシリカゲルカラムクロマトグラフィー（溶媒; ヘキサン:CHCl3 = 1:1）で分離し、化合物11および化合物12をそれぞれ20 mgおよび28 mg得た。（工程４の収率：化合物11；18％，化合物12；31％）
【００５６】
化合物11：無色の固体。
1H NMR (400 MHz, CDCl3) δ0.69 (t, 3JHH = 7.2 Hz, 18H), 1.11 (sext, 3JHH = 7.2 Hz, 12H), 1.45 (quint, 3JHH = 7.2 Hz, 12H), 3.78 (t, 3JHH = 7.2 Hz, 12H), 7.28-7.40 (m, 18H), 7.83 (dd, 3JHH = 7.6 Hz, , 4JHH = 1.6 Hz, 12H).
化合物12：無色の固体。
1H NMR (500 MHz, CDCl3) δ0.68 (t, 3JHH = 7.4 Hz, 6H), 0.74 (t, 3JHH = 7.4 Hz, 6H), 1.01 (t, 3JHH = 7.4 Hz, 6H), 1.09-1.18 (m, 8H), 1.40 (quint, 3JHH = 7.7 Hz, 4H), 1.46 (quint, 3JHH = 7.7 Hz, 4H), 1.56 (sext, 3JHH = 7.4 Hz, 4H), 1.90 (quint, 3JHH = 7.7 Hz, 4H), 3.75-3.81 (m, 8H), 4.19 (t, 3JHH = 6.4 Hz, 4H), 7.31 (t, 3JHH = 7.5 Hz, 8H), 7.37 (tt, 3JHH = 7.5 Hz, 4JHH = 1.4 Hz, 4H), 7.74 (s, 2H), 7.85 (dd, 3JHH = 7.5 Hz, 4JHH = 1.4 Hz, 8H).
【００５７】
実施例２：化合物11及び12の合成例２（スキーム２）
【化２７】
2010064976.tif 000022
【００５８】
工程１：化合物10a及び10bの合成
実施例１の工程１にしたがって得られた、化合物13aと13bの混合物（2.50 g, 2.79 mmol）をジエチルエーテル（50 mL）に溶解させ、-78℃においてt-BuLiのペンタン溶液（2.2 M, 7.80 mL, 16.7 mmol）を滴下した。-78℃で30分攪拌した後、Ph2SiH2（3 mL, 16.3 mmol）を滴下し、室温で1時間攪拌した後、18時間加熱還流した。反応溶液を室温まで冷却し、水で反応を停止し、水層をクロロホルムで抽出した。有機層を無水硫酸マグネシウムで乾燥した後、硫酸マグネシウムをろ別し、減圧下溶媒を留去した。得られた褐色の液体をシリカゲルカラムクロマトグラフィー（溶媒; ヘキサン:CHCl3 = 1:1）で分離し、化合物10a, 10bと化合物10cをそれぞれ181 mgと673 mg得た。化合物10a, 10bはさらに精製することなく次の反応に用いた。
【００５９】
工程２：化合物11及び12の合成
化合物10a, 10bの混合物（122 mg, 0.10 mmol）と2,6-ルチジン（39 μL, 0.33 mmol）を乾燥塩化メチレン2 mlに溶解させ、これにPh3CB(C6F5)4（307 mg, 0.33 mmol）の乾燥塩化メチレン溶液（2 mL）を滴下し、室温で25時間攪拌した。亜硫酸ナトリウム水溶液を加えて反応を停止し、塩化メチレンで抽出した。有機層を無水硫酸マグネシウムで乾燥した後、硫酸マグネシウムをろ別し、減圧下溶媒を留去した。得られた淡黄色の固体をシリカゲルカラムクロマトグラフィー（溶媒; ヘキサン:CHCl3 = 1:1）で分離し、化合物11および化合物12をそれぞれ8 mgおよび48 mg得た。（工程２の収率：化合物11；4％，化合物12；17％）
【００６０】
実施例３：化合物12の合成例（スキーム３）
【化２８】
2010064976.tif 000023
【００６１】
実施例２の工程１で得られた化合物10c（100 mg, 0.098 mmol）と2,6-ルチジン（25μL, 0.22 mmol）を乾燥塩化メチレン2 mlに溶解させ、これにPh3CB(C6F5)4（198 mg, 0.22 mmol）の乾燥塩化メチレン溶液（2 mL）を滴下し、室温で28時間攪拌した。亜硫酸ナトリウム水溶液を加えて反応を停止し、塩化メチレンで抽出した。有機層を無水硫酸マグネシウムで乾燥した後、硫酸マグネシウムをろ別し、減圧下溶媒を留去した。得られた淡黄色の固体をシリカゲルカラムクロマトグラフィー（溶媒; ヘキサン:CHCl3 = 1:2）で分離し、化合物12を39 mg得た。（収率39％）
【００６２】
光学データの測定
化合物11、12について、以下のようにして光学データを測定した。対照として、ジベンゾシロール誘導体：
【化２９】
2010064976.tif 000024
の測定もあわせて行った。測定はすべて室温で行った。結果を図１〜３に示す。
・紫外可視吸収スペクトル：塩化メチレン溶液（濃度は1.6×10-5 M）として測定。
・蛍光スペクトル：塩化メチレン溶液（濃度は1.6×10-5 M）として測定。励起波長は300 nm。
・蛍光スペクトル(固体)：粉末サンプルを測定。励起波長は300 nm。
【００６３】
図１に示されるように、化合物11、12は、可視領域に強い吸収をもたず、ほぼ無色であることがわかった。
図２に示されるように、化合物11、12は、それぞれ427nm、406nmに発光極大を示す蛍光を発することがわかった。
さらに、図３に示されるように、化合物11、12は、固体状態においても、それぞれ447nm、420nmに発光極大を示す蛍光を発することがわかった。
【００６４】
サイクリックボルタンメトリーの測定
化合物12について、以下のようにしてサイクリックボルタンメトリーを測定した。結果を図４に示す。
測定はバッファとしてBu4NClO4（0.1M）を含む12のTHF溶液（1mM）を調製し、銀電極を参照電極とし、挿引速度100mV/sで行った。
【００６５】
図４に示されるように、化合物12は可逆的な還元を観測した。シロール誘導体は、還元に対して不安定であり、分解しやすいことが知られているが、化合物12ではπ共役系が二次元的に広がっているために、還元に対する安定性が向上したものと考えられる。
【００６６】
本発明のシロール化合物は、可視光領域に強い吸収をもたず、物質の透過性が高いことに加え、青色領域に発光を有し、かつ電気化学的にも安定であるため、有機ＥＬ素子の発光材料として理想的である。なお、本発明のシロール化合物の製造方法によれば、フリーデル・クラフツ型シリル化反応を活用した環化反応により、高価な遷移金属系触媒を用いることなく、本発明のシロール化合物を簡便に合成にできるため、製造方法自体も有用性が高い。
【図面の簡単な説明】
【００６７】
【図１】紫外可視吸収スペクトルである。
【図２】化合物11、12及び対照化合物の溶液状態での蛍光スペクトルである。
【図３】化合物11、12の固体状態での蛍光スペクトルである。
【図４】化合物12のサイクリックボルタモグラムである。
【図１】
2010064976.tif 000032
【図２】
2010064976.tif 000033
【図３】
2010064976.tif 000034
【図４】
2010064976.tif 000035